(57)【要約】      （修正有）【課題】カチオンポリマーを含有し、且つ、保存安定性が良好な前処理インクの提供。【解決手段】式（１）で表される構造単位を分子内に含有するカチオンポリマーと、アニオン性樹脂と、ポリオキシＣ２−Ｃ４アルキレングリコールとを含有する前処理インクであって、前記ポリオキシＣ２−Ｃ４アルキレングリコール中のオキシＣ２−Ｃ４アルキレン基の総数における、オキシＣ２アルキレン基の数が５０％より少ない前処理インク。2019167660.tif 000005［Ｒ１及びＲ２は、各々独立に、Ｈ、アルキル基、アリール基、又はヘテロアリール基；Ｘはハロゲン原子；ｎは１以上の整数］【選択図】なし【特許請求の範囲】
【請求項１】
下記式（１）で表される構造単位を分子内に含有するカチオンポリマーと、アニオン性樹脂と、ポリオキシＣ２−Ｃ４アルキレングリコールとを含有する前処理インクであって、
前記ポリオキシＣ２−Ｃ４アルキレングリコール中のオキシＣ２−Ｃ４アルキレン基の総数における、オキシＣ２アルキレン基の数が５０％より少ない前処理インク。
【化１】
2019167660.tif 000004
［式（１）中、
Ｒ１及びＲ２は、それぞれ独立して、水素原子、アルキル基、アリール基、及びヘテロアリール基よりなる群から選択される基を表わし、
Ｘはハロゲン原子を表わし、
ｎは１以上の整数を表わす。］
【請求項２】
前処理インクの総質量に対する、カチオンポリマーの含有量が３〜２５質量％である、請求項１に記載の前処理インク。
【請求項３】
アニオン性樹脂が、（メタ）アクリル酸、（メタ）アクリル酸エステル、アクリロニトリル、シアノアクリレート、アクリルアミド、オレフィン、スチレン、ウレタン、酢酸ビニル、塩化ビニル、ビニルアルコール、ビニルエーテル、ビニルピロリドン、ビニルピリジン、ビニルカルバゾール、ビニルイミダゾール、及び塩化ビニリデンから選択される１種類以上のモノマーの重合体；フッ素樹脂；及び天然樹脂から選択される化合物である、請求項１に記載の前処理インク。
【請求項４】
アニオン性樹脂が、（メタ）アクリル樹脂、スチレン−（メタ）アクリル樹脂、（メタ）アクリル−ウレタン樹脂、及びウレタン樹脂から選択される化合物である請求項１に記載の前処理インク。
【請求項５】
前処理インクの総質量に対する、アニオン性樹脂の含有量が１〜５質量％である、請求項１、３、４のいずれか一項に記載の前処理インク。
【発明の詳細な説明】
【技術分野】
【０００１】
本発明は、前処理インク、特に繊維に対して使用する前処理インク、及びそれを用いる繊維の前処理方法に関する。
【背景技術】
【０００２】
従来、繊維の捺染方法においては、手描きやスクリーン印刷が主流であった。しかし、最近ではインクジェットプリンタを用いる捺染（インクジェット捺染）方法を利用することが多くなっている。
【０００３】
インクジェット捺染に用いる着色剤として、水溶性の染料が挙げられる。そのような染料は、色相が鮮明で、再現できる色域も広い。その反面、水溶性の染料は耐光性が低く、繊維に染料を付着させた後の定着、及び水洗等の工程、さらには水洗等により生じる染料廃液の処理等が煩雑という欠点を有する。このため、水溶性の染料の代わりに、水不溶性の着色剤の使用が注目されている。
【０００４】
水不溶性の着色剤として白顔料を含有する白インクを用い、白色以外の繊維に白インクを付着させて白下地を形成した後、少なくとも、その下地の一部と重なるようにカラーインクをインクジェットプリンタで付着させる捺染方法が知られている。そのような捺染方法においては、白インクを付着させる前の繊維に対して、前処理インクにより前処理を行う方法が一般的である。しかし、前処理インクが含有する前処理剤としては、例えば、アンモニウム塩の構造を分子内に有するカチオンポリマー（カチオン性樹脂）が知られている。カチオンポリマーは、前処理剤としての性能は良好ながら、それを含有する前処理インクの保存安定性が不良であり、その改善が強く望まれている。
【先行技術文献】
【特許文献】
【０００５】
【特許文献１】特開平０７−１１９０４７号公報
【特許文献２】特開２０００−２２６７８１号公報
【発明の概要】
【発明が解決しようとする課題】
【０００６】
本発明の課題は、カチオンポリマーを含有し、且つ、保存安定性が良好な前処理インクを提供することである。
【課題を解決するための手段】
【０００７】
本発明者等は鋭意検討の結果、特定の式（１）で表される構造単位を分子内に含有するカチオンポリマーと、アニオン性樹脂と、特定の界面活性剤を含有する前処理インクが、前記の課題を解決できることを見出し、本発明を完成させた。
すなわち本発明は、以下の１）〜５）に関する。
【０００８】
１）
下記式（１）で表される構造単位を分子内に含有するカチオンポリマーと、アニオン性樹脂と、ポリオキシＣ２−Ｃ４アルキレングリコールとを含有する前処理インクであって、
前記ポリオキシＣ２−Ｃ４アルキレングリコール中のオキシＣ２−Ｃ４アルキレン基の総数における、オキシＣ２アルキレン基の数が５０％より少ない前処理インク。
【０００９】
【化１】
2019167660.tif 000002
【００１０】
［式（１）中、
Ｒ１及びＲ２は、それぞれ独立して、水素原子、アルキル基、アリール基、及びヘテロアリール基よりなる群から選択される基を表わし、
Ｘはハロゲン原子を表わし、
ｎは１以上の整数を表わす。］
２）
前処理インクの総質量に対する、カチオンポリマーの含有量が３〜２５質量％である、前記１）に記載の前処理インク。
３）
アニオン性樹脂が、（メタ）アクリル酸、（メタ）アクリル酸エステル、アクリロニトリル、シアノアクリレート、アクリルアミド、オレフィン、スチレン、ウレタン、酢酸ビニル、塩化ビニル、ビニルアルコール、ビニルエーテル、ビニルピロリドン、ビニルピリジン、ビニルカルバゾール、ビニルイミダゾール、及び塩化ビニリデンから選択される１種類以上のモノマーの重合体；フッ素樹脂；及び天然樹脂から選択される化合物である、前記１）に記載の前処理インク。
４）
アニオン性樹脂が、（メタ）アクリル樹脂、スチレン−（メタ）アクリル樹脂、（メタ）アクリル−ウレタン樹脂、及びウレタン樹脂から選択される化合物である前記１）に記載の前処理インク。
５）
前処理インクの総質量に対する、アニオン性樹脂の含有量が１〜５質量％である、前記１）、３）、４）のいずれか一項に記載の前処理インク。
【発明の効果】
【００１１】
本発明により、カチオンポリマーを含有し、且つ、保存安定性が良好な前処理インクを提供できた。
【発明を実施するための形態】
【００１２】
本明細書においては、特に断りの無い限り、実施例等を含めて「部」及び「％」は、いずれも質量基準で記載する。
【００１３】
［カチオンポリマー］
前記カチオンポリマーは、前記式（１）で表される構造単位を、分子内に含有する。カチオンポリマーは、例えば、特開平６−９２０１２の記載のように、「Ｒ１Ｒ２ＮＨ」で表される２級アミンと、エピハロヒドリンとを反応させることにより得ることができる。
式（１）中、Ｒ１及びＲ２におけるアルキル基としては、直鎖、分岐鎖、又は環状アルキル基が挙げられる。これらの中では直鎖、又は分岐鎖アルキル基が好ましく、直鎖アルキル基がより好ましい。アルキル基の炭素数の範囲は特に制限されないが通常Ｃ１−Ｃ１８、好ましくはＣ１−Ｃ８、より好ましくはＣ１−Ｃ４、さらに好ましくはＣ１−Ｃ３、特に好ましくはＣ１又はＣ２である。
その具体例としては、メチル、エチル、ｎ−プロピル、ｎ−ブチル等の直鎖アルキル基；イソプロピル、イソブチル、ｓｅｃ−ブチル、ｔ−ブチル等の分岐鎖アルキル基；シクロプロピル、シクロブチル、シクロペンチル、シクロヘキシル、シクロオクチル等の環状アルキル基等が挙げられる。
【００１４】
Ｒ１及びＲ２におけるアリール基としては、炭素数の範囲が通常Ｃ６−Ｃ１４、好ましくはＣ６−Ｃ１０、より好ましくはフェニルが挙げられる。その具体例としては、フェニル、１−ナフチル、２−ナフチル等が挙げられる。
【００１５】
Ｒ１及びＲ２は、結合して環を形成し、環構成原子として窒素原子を有する、５又は６員環のヘテロ環基となることができる。このヘテロ環基は、酸素原子、及び硫黄原子から選択される原子を、環構成原子として、さらに１つ有することができる。その具体例としては、ピペリジン、ピロリジン、ピロール、モルホリン、チオモルホリン等が挙げられる。
また、前記ヘテロ環基は、隣接する２つの炭素原子に加え、さらにＣ４−Ｃ８の炭素原子と共に縮環構造を有することができる。その具体例としては、インドール、インドリン、カルバゾール、テトラヒドロキノリン、テトラヒドロイソキノリン等が挙げられる。
前記のうち、Ｒ１及びＲ２としては、アルキル基が好ましい。
【００１６】
式（１）中、Ｘにおけるハロゲン原子としては、フッ素原子、塩素原子、臭素原子、及びヨウ素原子等が挙げられる。これらの中では塩素原子が好ましい。
ｎは、Ｒ１及びＲ２の種類により変動するため、一概に決定するのは困難である。その目安としては通常１以上の整数、好ましくは３〜８５、より好ましくは５〜８０程度である。
【００１７】
前記カチオンポリマーの重量平均分子量は通常５００〜３００００、好ましくは７５０〜２００００、より好ましくは１０００〜１００００程度が好ましい。このような範囲とすることにより、前処理インクが含有する他の成分との混和性、前処理後の布帛の耐水性、及び洗濯堅牢性等を良好にすることができる。
【００１８】
前処理インクの総質量に対する、カチオンポリマーの含有量は、通常３〜２５％、好ましくは５〜２０％、より好ましくは５〜１５％である。この含有量とすることにより、裏抜け、及び白色度が良好になる傾向がある。
【００１９】
［アニオン性樹脂］
アニオン性樹脂としては、例えば、（メタ）アクリル酸、（メタ）アクリル酸エステル、（メタ）アクリロニトリル、シアノアクリレート、（メタ）アクリルアミド、オレフィン、スチレン、ウレタン、酢酸ビニル、塩化ビニル、ビニルアルコール、ビニルエーテル、ビニルピロリドン、ビニルピリジン、ビニルカルバゾール、ビニルイミダゾール、及び塩化ビニリデンから選択される１種類以上のモノマーの重合体；フッ素樹脂；及び天然樹脂から選択される化合物が挙げられる。
前記の重合体としては、ランダム共重合体、ブロック共重合体、交互共重合体、及びグラフト共重合体等の、公知の重合体が挙げられる。
本明細書において、（メタ）アクリル酸とはアクリル酸とメタクリル酸の両方を、また、（メタ）アクリル酸エステルとはアクリル酸エステルとメタクリル酸エステルの両方を、それぞれ意味し、その他の用語についても同様である。
【００２０】
前記のうち、アニオン性樹脂としては（メタ）アクリル樹脂、スチレン−（メタ）アクリル樹脂、（メタ）アクリル−ウレタン樹脂、及びウレタン樹脂から選択される樹脂が好ましく；（メタ）アクリル樹脂、スチレン−（メタ）アクリル樹脂、及びウレタン樹脂より選択される樹脂がより好ましい。これらのアニオン性樹脂を用いることにより、白インクにより設置される下地の色ムラを抑制し、捺染後の耐擦性、及び洗濯堅牢性が良好になる傾向がある。
前記のウレタン樹脂としては、例えば、ポリエーテルウレタン樹脂、ポリエステルウレタン樹脂、及びポリカーボネートウレタン樹脂等が挙げられる。
【００２１】
前処理インクの総質量に対する、アニオン性樹脂の含有量は通常１〜５％、好ましくは１．５〜５％である。このような含有量とすることにより、白インクを印捺するときの色ムラの防止、及び、前処理インクの痕跡の低減をすることができる。
【００２２】
アニオン性樹脂は、公知の材料及び製造方法により得ることができる。また、樹脂エマルジョン等として、購入することもできる。
前記の（メタ）アクリル樹脂、及びスチレン−（メタ）アクリル樹脂の市販品としては、例えば、ジャパンコーティングレジン株式会社製のモビニール  ９５２Ａ（Ｔｇ＝−３８℃、固形分４５％）、７１０Ａ（Ｔｇ＝９℃、固形分４１％、粘度２００〜７００ｍＰａ・ｓ、ＭＦＴ＝０℃；（メタ）アクリル樹脂）、７１８Ａ（Ｔｇ＝−６℃、固形分４５％、粘度５００ｍＰａ・ｓ以下、ＭＦＴ＝０℃；（メタ）アクリル樹脂）、６９６０（Ｔｇ＝−２３℃、固形分４５％、粘度１００〜１２００ｍＰａ・ｓ、ＭＦＴ＝０℃；スチレン−（メタ）アクリル樹脂）、７３２０（Ｔｇ＝−２０℃、固形分４５％、粘度１００ｍＰａ・ｓ以下、ＭＦＴ＝０℃；（メタ）アクリル樹脂）、７４００（Ｔｇ＝−４１℃、固形分５０％、粘度１００〜２５００ｍＰａ・ｓ、ＭＦＴ＝０℃；（メタ）アクリル樹脂）、７４２０（Ｔｇ＝−２６℃、固形分５０％、粘度１００〜２５００ｍＰａ・ｓ、ＭＦＴ＝０℃；（メタ）アクリル樹脂）、９６６Ａ（Ｔｇ＝−３２℃、固形分４５％、粘度３００ｍＰａ・ｓ以下、ＭＦＴ＝０℃；スチレン−（メタ）アクリル樹脂）；日本ペイント株式会社製のマイクロジェル  Ｅ−１００２、Ｅ−５００２；ＤＩＣ株式会社製のボンコート  ４００１、５４５４；日本ゼオン株式会社製のＳＡＥ  １０１４；サイデン化学株式会社製のサイビノール  ＳＫ−２００；ＢＡＳＦ社製のジョンクリル  ７１００、３９０、７１１、５１１、７００１、６３２、７４１、４５０、８４０、７４Ｊ、ＨＲＣ−１６４５Ｊ、７３４、８５２、７６００、７７５、５３７Ｊ、１５３５、ＰＤＸ−７６３０Ａ、３５２Ｊ、３５２Ｄ、ＰＤＸ−７１４５、５３８Ｊ、７６４０、７６４１、６３１、７９０、７８０、７６１０；新中村化学株式会社製のＮＫバインダー  Ｒ−５ＨＮ（固形分４４％）等が挙げられる。
【００２３】
前記（メタ）アクリル−ウレタン樹脂の市販品としては、例えば、ジャパンコーティングレジン株式会社製のモビニール  ６９１０、サイデン化学株式会社製のハイブリッドエマルション  Ｘ−２１６−８５４Ｅ−１、Ｘ−２１６−８５４Ｅ−２等が挙げられる。
前記ウレタン樹脂の市販品としては、例えば、日本ルーブリゾール社製のサンキュアー２７１０；三洋化成工業株式会社製のパーマリン  ＵＡ−１５０（；第一工業製薬株式会社製のスーパーフレックス  ４６０、４７０、６１０、７００；楠本化成株式会社製のＮｅｏＲｅｚ  Ｒ−９６６０、Ｒ−９６３７、Ｒ−９４０；株式会社ＡＤＥＫＡ製のアデカボンタイター  ＨＵＸ−３８０、２９０Ｋ；三井化学株式会社製のタケラック  Ｗ−６０５、Ｗ−６３５、ＷＳ−６０２１；大成ファインケミカル株式会社製のポリエーテル（Ｔｇ＝２０℃）等が挙げられる。
【００２４】
アニオン性樹脂のガラス転移温度（Ｔｇ）は通常−６０℃〜４０℃、好ましくは−５０℃〜３０℃、より好ましくは−４５℃〜２５℃、さらに好ましくは−４３℃〜２０℃である。このような範囲とすることにより、前処理後の布帛の質感、例えば肌触り等を良好とすることができる。
【００２５】
また、布帛に対して捺染した画像の破断、ひび割れ、洗濯堅牢性、及び耐擦性を良好とする目的としては、アニオン性樹脂の破断点伸度は２００〜５００％、弾性率は２０〜４００ＭＰａ程度が好ましい。
破断点伸度は、公知の方法を用いアニオン性樹脂により約６０μｍの厚さの膜を作成し、引張試験ゲージ長２０ｍｍ及び引っ張り速度１００ｍｍ／分の条件下で測定して得られた値とする。
また、弾性率は、同様にアニオン性樹脂により約６０μｍの厚さの膜を作成し、平行部幅１０ｍｍ及び長さ４０ｍｍの引張試験ダンベルに成形し、ＪＩＳ  Ｋ７１６１：１９９４に準拠して引張試験を行って求められる引っ張り弾性率とする。
【００２６】
アニオン性樹脂のＤ５０は通常３０〜３００ｎｍ、好ましくは８０〜３００ｎｍである。このようなＤ５０とすることにより、前処理インク中におけるアニオン性樹脂の分散性を良好にすることができる。
さらに、布帛に捺染した後の着色画像の耐擦性を良好にする目的としては、Ｄ５０の下限値を１００ｎｍ程度にするのが好ましい。
【００２７】
［界面活性剤］
前記の前処理インクは、界面活性剤をさらに含有するのが好ましい。界面活性剤の種類は特に限定されないが、例えば、アセチレングリコール、及びポリアルキレングリコールから選択される界面活性剤が好ましい。界面活性剤を含有することにより、前処理インクの粘度の増加、成分の凝集等が抑制され、保存安定性が良好となる。
前記のうち、界面活性剤として少なくともポリアルキレングリコールを含有する前処理インクは、さらに下地の白色度、及び裏抜けが良好になる傾向が有る。
【００２８】
アセチレングリコール界面活性剤としては、例えば、２，４，７，９−テトラメチル−５−デシン−４，７−ジオール、２，４，７，９−テトラメチル−５−デシン−４，７−ジオール、２，４−ジメチル−５−デシン−４−オール、及び２，４−ジメチル−５−デシン−４−オール又はこれらのアルキレンオキサイド付加物から選択される界面活性剤が好ましい。前記アルキレンオキサイドとしては、Ｃ２−Ｃ４の直鎖、分岐鎖、及び環状のアルキレンオキサイドから選択されるものが挙げられる。これらの中では直鎖、又は分岐鎖アルキレンオキサイドが好ましい。
そのような界面活性剤としては、エアープロダグツ社製のオルフィン  シリーズ（１０４、Ｅ１０１０等）、日信化学工業株式会社製のサーフィノール  シリーズ（４４０、４６５、６１等）が挙げられる。
【００２９】
ポリアルキレングリコール界面活性剤としては、例えば、ポリオキシエチレンアルキルエーテル、脂肪酸エチレンオキシド付加物、高級アルキルアミンエチレンオキシド付加物、及びポリオキシＣ２−Ｃ４アルキレングリコールから選択される界面活性剤が好ましい。これらの中では、ポリオキシＣ２−Ｃ４アルキレングリコールが好ましい。
【００３０】
ポリオキシエチレンアルキルエーテルとしては、ポリオキシアルキレン分岐デシルエーテル、ポリオキシアルキレントリデシルエーテル、ポリオキシエチレンイソデシルエーテル、ポリオキシアルキレンラウリルエーテル、などが挙げられる。
その市販品の例としては、例えば、第一工業製薬株式会社製のノイゲン  ＸＬ−４０、５０、６０、７０、８０、１００、１４０、１６０、ノイゲン  ＴＤＳ−３０、５０、７０、８０、９０、１００、１２０等が挙げられる。
脂肪酸エチレンオキシド付加物としては、ステアリン酸エチレンオキシド付加物、ポリエチレングリコールラウリン酸エステル等が挙げられる。その市販品の例としては、例えば、花王株式会社製のエマノーン  １１１２、３１９９Ｖ、３２９９Ｖ、３２９９ＶＲ、３２０１Ｍ−Ｖ等が挙げられる。
高級アルキルアミンエチレンオキシド付加物の市販品の例としては、例えば、花王株式会社製のアミート  １０２、１０５、１０５Ａ、３０２、３２０等が挙げられる。
ポリオキシＣ２−Ｃ４アルキレングリコールの市販品の例としては、例えば、花王株式会社製のエマルゲン  ＰＰ−２９０（ポリエチレングリコール／ポリプロピレングリコールが１６０／３０のコポリマー）；三洋化成工業株式会社製のニューポール  ＰＥ−６１、ＰＥ−６２、ＰＥ−６４、ＰＥ−６８、ＰＥ−７１、ＰＥ−７４、ＰＥ−７５、ＰＥ−７８、ＰＥ−１０８（ポリオキシエチレンポリオキシプロピレン  ブロックポリマー）；第一工業製薬株式会社製のエパン  ４１０、４２０、４５０、４８５、６８０、７１０、７２０、７４０、７５０、７８５、Ｕ−１０３、Ｕ−１０５、Ｕ−１０８（ポリプロピレングリコールの重量平均分子量が約９５０〜４０００、ポリオキシエチレンの含有量が５〜９５％程度のポリオキシエチレンポリオキシプロピレングリコール）等が挙げられる。
ポリオキシＣ２−Ｃ４アルキレングリコールとしてはポリオキシＣ２−Ｃ３アルキレングリコールが好ましく、ポリオキシエチレンポリオキシプロピレングリコールがより好ましい。
また、ポリオキシＣ２−Ｃ４アルキレングリコール中のオキシＣ２−Ｃ４アルキレン基の総数における、オキシＣ２アルキレン基の数が通常５０％より小さく、好ましくは１５〜４５％、より好ましくは２０〜４０％である。一例を挙げると、オキシＣ２アルキレン基、オキシＣ３アルキレン基、及びオキシＣ４アルキレン基の結合数の合計が１０のとき、オキシアルキレン基の結合数は５より小さいことを意味する。なお、オキシＣ２−Ｃ４アルキレン基の結合数は、いずれも平均値である。
また、ポリオキシアルキレングリコールのうち、ポリオキシＣ３−Ｃ４アルキレン基を疎水基とし、ポリオキシＣ２アルキレン基を親水基としたとき、疎水基の重量平均分子量が通常２２５０〜４０００、好ましくは２７５０〜３６００である。
前記オキシＣ２アルキレン基の含有率、及び、疎水基の重量平均分子量の両方を満たすものとしては、例えば、エパン  Ｕ−１０３が挙げられる。
カチオンポリマーを含有する前処理インクが、このような界面活性剤を含有することにより、保存安定性を良好にすることができる。
【００３１】
前処理インクの総質量に対する、界面活性剤の含有量は通常０．０５〜５％、好ましくは０．０５〜３％、より好ましくは０．０５〜１％、さらに好ましくは０．１〜０．５％程度である。このような含有量とすることにより、捺染された繊維の洗濯堅牢性、及び耐擦性が優れる傾向にある。また、前処理インクの保存安定性が優れる傾向にある。
【００３２】
［インク調製剤］
前記の前処理インクは、必要に応じて、さらにインク調整剤を含有することができる。
インク調製剤としては防黴剤、防腐剤、ｐＨ調整剤、キレート試薬、防錆剤、水溶性紫外線吸収剤、水溶性高分子化合物、酸化防止剤、糊剤等が挙げられる。
【００３３】
防黴剤の具体例としては、デヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オン及びその塩等が挙げられる。
【００３４】
防腐剤の例としては、例えば、有機硫黄系、有機窒素硫黄系、有機ハロゲン系、ハロアリールスルホン系、ヨードプロパギル系、ハロアルキルチオ系、ニトリル系、ピリジン系、８−オキシキノリン系、ベンゾチアゾール系、イソチアゾリン系、ジチオール系、ピリジンオキシド系、ニトロプロパン系、有機スズ系、フェノール系、第４アンモニウム塩系、トリアジン系、チアジン系、アニリド系、アダマンタン系、ジチオカーバメイト系、ブロム化インダノン系、ベンジルブロムアセテート系、無機塩系等の化合物が挙げられる。
有機ハロゲン系化合物の具体例としては、例えばペンタクロロフェノールナトリウムが挙げられる。ピリジンオキシド系化合物の具体例としては、例えば２−ピリジンチオール−１−オキサイドナトリウムが挙げられる。イソチアゾリン系化合物の具体例としては、例えば、１，２−ベンズイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド、２−メチル−４−イソチアゾリン−３−オンカルシウムクロライド等が挙げられる。
その他の防腐防黴剤の具体例としては、無水酢酸ナトリウム、ソルビン酸ナトリウム、安息香酸ナトリウム、アーチケミカル社製、商品名プロクセルＧＸＬ（Ｓ）やプロクセルＸＬ−２（Ｓ）等が挙げられる。
【００３５】
ｐＨ調整剤としては、調製されるインクに悪影響を及ぼさずに、インクのｐＨを例えば５〜１１の範囲に制御できるものであれば任意の物質を使用することができる。ｐＨ調整剤としてはアルカリ金属の水酸化物、アルカリ土類金属の水酸化物、脂肪族アミン化合物及びアルコールアミン化合物等が挙げられる。
アルカリ金属の水酸化物としては、例えば水酸化リチウム、水酸化ナトリウム及び水酸化カリウムが挙げられる。アルカリ土類金属の水酸化物として、例えば水酸化ベリリウム、水酸化マグネシウム、水酸化カルシウム及び水酸化ストロンチウム等が挙げられる。これらの中ではアルカリ土類金属の水酸化物が好ましく、水酸化リチウム及び水酸化ナトリウムがより好ましい。
脂肪族アミン化合物としては、例えばアンモニア、モノメチルアミン、ジメチルアミン、トリメチルアミン、モノエチルアミン、ジメチルアミン及びトリメチルアミンが挙げられるが、好ましくはアンモニア又はトリエチルアミンである。
アルコールアミン化合物としては、モノエタノールアミン、ジエタノールアミン、トリエタノールアミン、モノプロパノールアミン、ジプロパノールアミン、トリプロパノールアミン、メチルエタノールアミン、ジメチルエタノールアミン及びＮ−メチルジエタノールアミンが挙げられるが、好ましくは３級アミン類であり、さらに好ましくは、トリエタノールアミンである。
他の具体例としては、例えば、炭酸リチウム、炭酸ナトリウム、炭酸水素ナトリウム、炭酸カリウム等のアルカリ金属の炭酸塩；ケイ酸ナトリウム、酢酸カリウム等の有機酸のアルカリ金属塩；リン酸二ナトリウム等のリン酸塩；等が挙げられる。
【００３６】
キレート試薬の具体例としては、例えば、エチレンジアミン四酢酸二ナトリウム、ニトリロ三酢酸ナトリウム、ヒドロキシエチルエチレンジアミン三酢酸ナトリウム、ジエチレントリアミン五酢酸ナトリウム、ウラシル二酢酸ナトリウム等が挙げられる。
【００３７】
防錆剤の具体例としては、例えば、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライト等が挙げられる。
【００３８】
水溶性紫外線吸収剤の具体例としては、例えば、スルホ化したベンゾフェノン系化合物、ベンゾトリアゾ−ル系化合物、サリチル酸系化合物、桂皮酸系化合物、又はトリアジン系化合物が挙げられる。
【００３９】
水溶性高分子化合物の具体例としては、ポリビニルアルコール、セルロース誘導体、ポリアミン又はポリイミン等が挙げられる。
【００４０】
酸化防止剤としては、例えば、各種の有機系及び金属錯体系の褪色防止剤を使用することができる。前記有機系の褪色防止剤の具体例としては、ハイドロキノン類、アルコキシフェノール類、ジアルコキシフェノール類、フェノール類、アニリン類、アミン類、インダン類、クロマン類、アルコキシアニリン類、複素環類等が挙げられる。
【００４１】
［糊剤］
前記の前処理インクは、必要に応じて、さらに糊剤を含有することができる。糊剤としては、例えば、トウモロコシ及び小麦などのデンプン；カルボキシメチルセルロース及びヒドロキシメチルセルロース等のセルロース化合物；アルギン酸ナトリウム、アラビヤゴム、ローカストビーンガム、トラントガム、グアーガム、及びタマリンド種子等の多糖類、ゼラチン及びカゼイン等のタンパク質；タンニン及びリグニン等の天然水溶性高分子；及びポリビニルアルコール、ポリエチレンオキサイド、（メタ）アクリル酸、及び無水マレイン酸等を含有する、合成の水溶性高分子化合物等が挙げられる。
糊剤の含有量は、前処理インクの総質量に対して、通常０〜２０％程度である。
【００４２】
前記の前処理インクは、繊維に対して使用するのが好ましい。繊維としては特に限定されない。その一例としては、例えば、絹、綿、羊毛、ナイロン、ポリエステル、レーヨン等の天然繊維、及び合成繊維よりなる群から選択される繊維、若しくはこれらの混紡繊維が挙げられる。これらの中では、綿、及び綿を含有する混紡繊維が好ましい。
【００４３】
［前処理方法］
前記の前処理方法は、前記の前処理インクを、繊維に付着させる工程を有する前処理方法である。前処理インクを繊維に付着させる工程は、特に制限されない。その一例としては、例えば、前処理インク中に繊維を浸積する工程；及び前処理インクを繊維に塗布又は噴霧する工程等が挙げられる。
前記の繊維の前処理方法は、前処理インク中のカチオンポリマーの付着量が、固形分換算で、繊維に対して通常２〜６ｍｇ／ｃｍ２、好ましくは２．５〜５．５ｍｇ／ｃｍ２、より好ましくは３〜５ｍｇ／ｃｍ２となるように、前処理インクを繊維に付着させる方法である。このような付着量とすることにより、繊維に白下地を設置したときの白色度が高く、繊維の肌触りが良好となる。
【００４４】
繊維に前処理インクを付着させた後、必要に応じて、繊維を乾燥することができる。繊維の乾燥は通常１１０〜２００℃、好ましくは１２０〜１８０℃程度で数分間行うことができる。加熱温度を１１０℃以上とすることにより、繊維に対する前処理インクが含有する成分の定着性が良好となる。また、加熱温度を２００℃以下とすることにより、繊維及び前処理インクが含有する成分の熱による劣化を防止できる。
【００４５】
前記した全ての成分等は、そのうちの1種類を単独で使用することができるし、２種類以上を併用することもできる。
前記した全ての事項について、好ましいもの同士の組み合わせはより好ましく、より好ましいもの同士の組み合わせはさらに好ましい。好ましいものとより好ましいもの、より好ましいものとさらに好ましいものとの組み合わせ等についても同様である。
【００４６】
前記の前処理インクで繊維の前処理をすることにより、前記の効果に加えて繊維の毛羽立ちを抑制することができる。このため、前処理された繊維に白色の下地を設けるとき、及び、その下地の上にカラーインクで画像を捺染したときのいずれにおいても、鮮明性が優れた画像が得られる。また、前処理をした部分に捺染された画像の定着性が向上することにより、画像の耐擦性、及び洗濯堅牢性をも良好にすることができる。
【実施例】
【００４７】
以下、実施例によって本発明をさらに具体的に説明するが、本発明は、これらの実施例のみに限定されるものではない。
実施例中で使用した「水」は、特に断りの無い限り、「イオン交換水」を意味する。
また、液の固形分含有量を測定するときは、株式会社エイ・アンド・デイ社製のＭＳ−７０を用い、乾燥重量法により求めた。
【００４８】
［前処理インクの調製］
下記表１に示した各成分を混合し、総量を１００部とした後、十分に撹拌して混合することにより、実施例１、及び比較例１〜３の前処理インクを得た。
下記表１中の数値は「部」を意味し、固形分換算値である。
【００４９】
下記表１中の略号等は、以下の意味を有する。
ＫＨＥ１００Ｌ：センカ株式会社製のカチオンポリマー、ユニセンス  ＫＨＥ１００Ｌ（ジメチルアミン・アンモニア・エピクロルヒドリン重縮合物、固形分６０％）。
ＡＲ１：ジャパンコーティングレジン株式会社製のアニオン性樹脂、モビニール  ６９６０（スチレン／アクリル系樹脂エマルジョン、固形分４５％、Ｔｇ＝−２３℃）。
Ｕ１０３：エパン  Ｕ−１０３、ＥＯ含有率３０％。
Ｕ１０５：エパン  Ｕ−１０５、ＥＯ含有率５０％。
７５０：エパン  ７５０、ＥＯ含有率５０％。
ＰＰ−２９０：エマルゲン  ＰＰ−２９０、ＥＯ含有率８４％。
【００５０】
【表１】
2019167660.tif 000003
【００５１】
［安定性の評価］
実施例、比較例の前処理インクを透明な容器（アイボーイ広口  １００ｍＬ）に入れ、手で上下に３０回振とうさせた後、容器に付着物が生じたか否かを目視観察により評価した。評価結果を表１に示す。
Ａ：振とう後の容器壁面または容器底に、付着物は認められなかった。
Ｂ：振とう後の容器壁面または容器底には、固体の付着物が認められた。
Ｃ：振とう後の容器壁面または容器底には、多量の固体が付着していた。
【００５２】
上記表１の結果より、実施例の界面活性剤を使用した前処理インクは、比較例の前処理インクと比較して、安定性が極めて優れることが分かった。
【産業上の利用可能性】
【００５３】
本発明の前処理インクは、カチオンポリマーを含有し、且つ、保存安定性が良好であるため、繊維の前処理インクとして極めて有用である。